(57)【要約】【課題】表皮材において、孔を形成した際に孔周りにおける繊維のほつれが生じることを抑制する。【解決手段】基布層（５）と、該基布層（５）とは反対側の位置に設けられたトップ層（３）と、を備え、前記トップ層（３）及び前記基布層（５）の双方には、孔（３ａ，５ａ）が形成されており、前記基布層（５）は、厚み方向において前記トップ層（３）から最も離れた位置に設けられた基布層底部（５ｂ）を有し、該基布層底部（５ｂ）を構成する繊維は、起毛された状態にあり、前記繊維の各々には、樹脂が含浸されている表皮材（１）である。【選択図】図３
2019107831.tif 000002
【特許請求の範囲】
【請求項１】
基布層と、
該基布層とは反対側の位置に設けられたトップ層と、を備え、
前記トップ層及び前記基布層の双方には、孔が形成されており、
前記基布層は、厚み方向において前記トップ層から最も離れた位置に設けられた基布層底部を有し、
該基布層底部を構成する繊維は、起毛された状態にあり、
前記繊維の各々には、樹脂が含浸されていることを特徴とする表皮材。
【請求項２】
前記基布層は、トリコット編みの生地からなり、
前記起毛は、前記トリコット編みの生地を切り裂いて形成されていることを特徴とする請求項１に記載の表皮材。
【請求項３】
前記基布層は、複数の層から形成され、
前記基布層底部を構成する最下層のみが切り裂かれていることを特徴とする請求項１又は２に記載の表皮材。
【請求項４】
前記繊維の各々には、ポリエステル樹脂が含浸されていることを特徴とする請求項１乃至３のいずれか一項に記載の表皮材。
【請求項５】
前記基布層は、厚み方向において前記トップ層に近い第１層と、前記第１層よりも前記トップ層から遠い第２層と、を備え、
前記第２層は前記第１層よりも細い糸で形成されていることを特徴とする請求項１乃至４のいずれか一項に記載の表皮材。
【請求項６】
前記第１層は、厚み方向において前記トップ層に近いバック層と、
前記第１層よりも前記トップ層から遠いミドル層から形成させており、
前記バック層と前記ミドル層では糸の縫い方が左右対称であることを特徴とする請求項５に記載の表皮材。
【請求項７】
前記第２層を構成する糸は、前記第１層を構成する糸よりも引っ張り強度が高く、
前記第２層を構成する糸が、切り裂かれることにより起毛していることを特徴とする請求項５又は６に記載の表皮材。
【請求項８】
前記第１層は１針振りで形成されており、
前記第２層は２針振りで形成されており、
前記第２層は樹脂が含浸されていることを特徴とする請求項５乃至７のいずれか一項に記載の表皮材。
【請求項９】
基布層を用意する基布層用意工程と、
前記基布層の厚み方向において基布層底部を構成する繊維を起毛する起毛工程と、
前記繊維の各々に樹脂を含浸する樹脂含浸工程と、
前記基布層とトップ層とを積層する積層工程と、
前記トップ層及び前記基布層の双方に孔を形成するパンチング工程と、を行うことを特徴とする表皮材の製造方法。
【請求項１０】
前記基布層は、トリコット編みの生地からなり、
前記起毛工程では、前記トリコット編みの生地を切り裂いて前記起毛を形成することを特徴とする請求項９に記載の表皮材の製造方法。
【発明の詳細な説明】
【技術分野】
【０００１】
本発明は、表皮材に係り、特に、孔が表皮に複数形成された表皮材及び該表皮材の製造方法に関する。
【背景技術】
【０００２】
乗物用シートの中には、シート本体に送風装置を取り付けて、シートに着座している乗員に対して風を送ることが可能なシートが存在する。このような乗物用シートでは、送風装置によって生じる風がシート内を通って乗員の身体に達するようになる。このため、送風装置が取り付けられている乗物用シートでは、通常、シート構成部品である表皮材に対して通気孔を穿設する。
【０００３】
通気孔が形成された表皮材の一例としては、特許文献１に記載の表皮が挙げられる。特許文献１に記載の表皮材は、表皮層（トップ層）、接着層、基布層とから形成されており、基布層は、合成樹脂被覆層を有する繊維を含んでいる。
【先行技術文献】
【特許文献】
【０００４】
【特許文献１】特開２０１６−１２９９９４号公報
【発明の概要】
【発明が解決しようとする課題】
【０００５】
表皮材に孔を形成すると、基布層の繊維の一部がほどけ、トップ層の外側に糸として出て、ほつれが生じることがあった。特許文献１では、糸のほつれを抑制するために、芯となる繊維の周りに合成樹脂被覆層を形成し、当該繊維同士を部分的に融着させることになっている。このように特許文献１に記載の表皮材は、繊維同士を融着させる分、製造に若干の手間を要することとなる。そのため、基布における糸のほつれを抑制することが可能な表皮材については、特許文献１とは異なる構成によって実現することが望まれる。
【０００６】
そこで、本発明は、上記の問題に鑑みてなされたものであり、その目的は、表皮材において、孔を形成した際に孔周りにおける繊維のほつれが生じることを抑制することが可能な表皮材を提供することにある。
【課題を解決するための手段】
【０００７】
前記課題は、本発明の表皮材によれば、基布層と、該基布層とは反対側の位置に設けられたトップ層と、を備え、前記トップ層及び前記基布層の双方には、孔が形成されており、前記基布層は、厚み方向において前記トップ層から最も離れた位置に設けられた基布層底部を有し、該基布層底部を構成する繊維は、起毛された状態にあり、前記繊維の各々には、樹脂が含浸されていることにより解決される。
【０００８】
上述のように構成された表皮材では、基布層の裏側に起毛が形成されていることにより、毛同士が絡みやすくなっていることに加え、表皮材は樹脂含浸しやすくなっている。これにより、表皮材に貫通孔を形成しても、貫通孔から毛が表面に出ること、すなわち孔周りでの繊維のほつれを抑制することが可能となる。したがって、表皮材の開口率を高くすることが可能となり、表皮材をパンチングレザーとして用いる場合の設計自由度を向上させることが可能となる。
【０００９】
また、上記の構成において、前記基布層は、トリコット編みの生地からなり、前記起毛は、前記トリコット編みの生地を切り裂いて形成されているようにしてもよい。
上記の構成であれば、トリコット編みの糸を切り裂くことにより、毛同士が絡みやすくなるため、孔周りでの繊維のほつれをより一層抑制することが可能となる。
【００１０】
また、上記の構成において、前記基布層は、複数の層から形成され、前記基布層底部を構成する最下層のみが切り裂かれているようにしてもよい。
上記の構成であれば、基布層底部を構成する最下層のみが切り裂かれているため、基布層の強度が低下することを抑制しつつ、孔周りでの繊維のほつれを抑制することが可能となる。
【００１１】
また、上記の構成において、前記繊維の各々には、ポリエステル樹脂が含浸されていると好適である。
上記の構成であれば、ポリエステル樹脂を用いることで、ウレタン樹脂やアクリル系樹脂などの樹脂を用いた場合と比較して、基布の強度が高くなるため、穴を開けたときに糸のほつれをより抑制することが可能となる。
【００１２】
このとき、前記基布層は、厚み方向において前記トップ層に近い第１層と、前記第１層よりも前記トップ層から遠い第２層と、を備え、前記第２層は前記第１層よりも細い糸で形成されていると好適である。
上述のように構成された表皮材では、基布層の剛性を保ちつつ、効果的に糸の使用量を低減させることが可能であるため、コストの低減及び軽量化が実現される。また、第２層の糸を細くすることにより、表皮材を曲げやすくなるので、表皮材のシートフレームやクッションパッドへの組み付け性が向上する。さらに、クッションパッドが第２層と接触することによって磨耗することが抑制される。
【００１３】
このとき、前記第１層は、厚み方向において前記トップ層に近いバック層と、前記第１層よりも前記トップ層から遠いミドル層から形成させており、前記バック層と前記ミドル層では糸の縫い方が左右対称であると好適である。
上記の構成であれば、基布層の剛性を向上させることが可能となる。
【００１４】
このとき、前記第２層を構成する糸は、前記第１層を構成する糸よりも引っ張り強度が高く、前記第２層を構成する糸が、切り裂かれることにより起毛していると好適である。
上記の構成であれば、第２層が切り裂かれた場合であっても、第１層に対して、バランスの良い引っ張り強度を維持することが可能となる。したがって、基布層の剛性を効率良く高めることが可能となる。
【００１５】
このとき、前記第１層は１針振りで形成されており、前記第２層は２針振りで形成されており、前記第２層は樹脂が含浸されていると好適である。
上記の構成であれば、第２層を切り裂く工程を行う際、第１層がほつれることになっても、長い糸が出ることがない。このため、第１層の糸がトップ層の外に出ることが抑制される。また、第２層を切り裂く工程を行う際、第２層からは長い糸を出すことが可能であるため、樹脂を含浸しやすくなる。
【００１６】
また、前記課題は、本発明の表皮材の製造方法によれば、基布層を用意する基布層用意工程と、前記基布層の厚み方向において基布層底部を構成する繊維を起毛する起毛工程と、前記繊維の各々に樹脂を含浸する樹脂含浸工程と、前記基布層とトップ層とを積層する積層工程と、前記トップ層及び前記基布層の双方に孔を形成するパンチング工程と、を行うことにより解決される。
【００１７】
上述の表皮材の製造方法では、基布層の裏側に起毛が形成されることにより、毛同士が絡みやすくなることに加え、表皮材は樹脂含浸しやすくなっている。これにより、表皮材に貫通孔を形成しても、貫通孔から毛が表面に出ることが抑制される。したがって、表皮材の開口率を高くすることが可能となり、表皮材をパンチングレザーとして用いる場合の設計自由度を向上させることが可能となる。
【００１８】
また、上記の構成において、前記基布層は、トリコット編みの生地からなり、前記起毛工程では、前記トリコット編みの生地を切り裂いて前記起毛を形成すると好適である。
上記の構成であれば、トリコット編みの糸を切り裂くことにより、毛同士が絡みやすくなるため、孔周りでの繊維のほつれをより一層抑制することが可能となる。
【発明の効果】
【００１９】
本発明の表皮材によれば、表皮材に貫通孔を形成しても、貫通孔から毛が表面に出ること、すなわち孔周りでの繊維のほつれを抑制することが可能となる。
また、本発明の表皮材によれば、トリコット編みの糸を切り裂くことにより、毛同士が絡みやすくなるため、孔周りでの繊維のほつれをより一層抑制することが可能となる。
また、本発明の表皮材によれば、基布層底部を構成する最下層のみが切り裂かれているため、基布層の強度が低下することを抑制しつつ、孔周りでの繊維のほつれを抑制することが可能となる。
また、本発明の表皮材によれば、ポリエステル樹脂を用いることで、ウレタン樹脂やアクリル系樹脂などの樹脂を用いた場合と比較して、基布の強度が高くなるため、穴を開けたときに糸のほつれをより抑制することが可能となる。
また、本発明の表皮材によれば、基布層の剛性を保ちつつ、効果的に糸の使用量を低減させることが可能であるため、コストの低減及び軽量化が実現される。また、第２層の糸を細くすることにより、表皮材を曲げやすくなるので、表皮材のシートフレームやクッションパッドへの組み付け性が向上する。さらに、クッションパッドが第２層と接触することによって磨耗することが抑制される。
また、本発明の表皮材によれば、基布層の剛性を向上させることが可能となる。
また、本発明の表皮材によれば、第２層が切り裂かれた場合であっても、第１層に対して、バランスの良い引っ張り強度を維持することが可能となる。したがって、基布層の剛性を効率良く高めることが可能となる。
また、本発明の表皮材によれば、第２層を切り裂く工程を行う際、第１層がほつれることになっても、長い糸が出ることがない。このため、第１層の糸がトップ層の外に出ることが抑制される。また、第２層を切り裂く工程を行う際、第２層からは長い糸を出すことが可能であるため、樹脂を含浸しやすくなる。
また、本発明の表皮材の製造方法によれば、表皮材に貫通孔を形成しても、貫通孔から毛が表面に出ることが抑制される。
また、本発明の表皮材の製造方法によれば、トリコット編みの糸を切り裂くことにより、毛同士が絡みやすくなるため、孔周りでの繊維のほつれをより一層抑制することが可能となる。
【図面の簡単な説明】
【００２０】
【図１】本発明の一実施形態に係る乗物用シートの全体図である。
【図２】乗物用シートのシート本体と送風装置とを示す図である。
【図３】表皮の積層構造を示す模式拡大図である。
【図４】基布層の積層構造を示す模式拡大図である。
【図５】基布層を構成する各層の編み方を示す模式図である。
【図６】本発明の一実施形態に係る表皮材の製造方法を示すフロー図である。
【図７】本発明の一実施形態に係る表皮及び比較例に係る表皮について、それぞれの仕様を示す図である。
【図８】本発明の一実施形態に係る表皮及び比較例に係る表皮について、それぞれの仕様を示す図である。
【図９】本発明の変形例に係る表皮材の製造方法を示すフロー図である。
【発明を実施するための形態】
【００２１】
以下、本発明の一実施形態（本実施形態）に係る表皮材及び表皮材を備えた乗物用シート、表皮材の製造方法について説明する。なお、以下では、表皮材が乗物用シートに用いられる例を示して説明する。また、乗物用シートの一例として、車両に搭載されるシート（以下、車両用シートＳ）について、その構成を説明することとする。ちなみに、本発明の乗物用シートは、車両用シートに限定されるものではなく、車両以外の乗物（例えば、二輪車、あるいは船舶や航空機）に搭載されるシートとしても利用可能である。
【００２２】
また、付言しておくと、以下に説明する実施形態は、本発明の理解を容易にするための一例に過ぎず、本発明を限定するものではない。すなわち、本発明は、その趣旨を逸脱することなく、変更、改良され得る。また、当然ながら、本発明にはその等価物が含まれる。
【００２３】
本明細書における方向を示す用語に関し、図１のように各方向を定義する。具体的には、以下の説明中、「前後方向」とは、車両用シートの着座者から見たときの前後方向を意味し、車両の走行方向と一致する方向である。「シート幅方向」とは、車両用シートの横幅方向を意味し、車両用シートの着座者から見たときの左右方向と一致する。また、「上下方向」とは、車両用シートの高さ方向を意味し、車両用シートを正面から見たときの上下方向と一致している。
【００２４】
＜車両用シートＳの構成＞
車両用シートＳは、図１及び図２に示すように、乗員が着座可能なシート本体Ｓｈと、シート本体Ｓｈに取り付けられた送風装置１０とを有する。シート本体Ｓｈは、シートクッションＳ１、シートバックＳ２及びヘッドレストＳ３を備える。シートクッションＳ１及びシートバックＳ２は、フレームＦにクッションパッドＰを載せ、クッションパッドＰの表面を表皮１によって覆うことで構成されている。表皮１は、シートクッションＳ１及びシートバックＳ２の各々を構成する部品であり、シート本体Ｓｈにおいて乗員と対向する部分、具体的には着座面をなしている。
【００２５】
より詳しく説明すると、シートクッションＳ１において、表皮１の一部は、車両用シートＳに着座している乗員の臀部を下方から支える面（すなわち、シートクッションＳ１の上面）を構成している。また、シートバックＳ２において、表皮１の一部は、車両用シートＳに着座している乗員の背部を後方から支える面（すなわち、シートバックＳ２の前面）を構成している。
【００２６】
シートクッションＳ１の表皮１には、シートクッション右側に設けられ前後方向に延在する吊りこみ部Ｔａ（右側吊りこみ部）、シートクッション左側に設けられ前後方向に延在する吊りこみ部Ｔｂ（左側吊りこみ部）がそれぞれ設けられている。また、シートクッションＳ１の前方部分は、乗員の膝裏が当たる前方部Ｓ１ａを構成している。
【００２７】
シートバックＳ２の表皮１には、シートバックＳ２右側に設けられ上下方向に延在する吊りこみ部Ｔｃ（右側吊りこみ部）、シートバックＳ２左側に設けられ上下方向に延在する吊りこみ部Ｔｄ（左側吊りこみ部）、シートバックＳ２上方に設けられシート幅方向に延在する吊りこみ部Ｔｅ（上側吊りこみ部）がそれぞれ設けられている。
【００２８】
送風装置１０は、空調や換気のために設けられた機器であり、例えば、公知のブロアからなる。この送風装置１０は、図２に示すように、シートクッションＳ１の下方位置に配置されている。
【００２９】
また、シートクッションＳ１を構成するフレームＦ及びクッションパッドＰのうち、送風装置１０の上方に位置する箇所には貫通孔が形成されており、この貫通孔が風路１１をなしている。なお、この風路１１内には、筒状の板金材料からなるダクト（不図示）が配置されていてもよい。
【００３０】
さらに、着座面をなす表皮１には、図３に示すように、表皮１を貫通する孔２が複数穿設されている。この孔２は、送風装置１０によって生じる風が通過可能な孔であり、表皮１に対して公知のパーフォレーション処理（穿設処理）を施すことによって形成されたものである。
【００３１】
そして、送風装置１０をなすブロアが正回転すると、送風装置１０からの風（気流）が風路１１及び孔２を通じてシートクッションＳ１の着座面の上方まで送られ、シートクッションＳ１上に着座している乗員（厳密には、乗員の臀部）に当たるようになる。また、上記のブロアが逆回転すると、着座面付近の空気が風となって孔２及び風路１１を通じて送風装置１０に吸気されるようになる。
【００３２】
なお、本実施形態では、シートクッションＳ１に送風装置１０が取り付けられていることとしたが、これに限定されるものではなく、シートバックＳ２（より具体的には、シートバックＳ２の後方部）に送風装置１０が取り付けられてもよい。
【００３３】
また、本実施形態において、貫通する孔２が複数穿設されている表皮１が、シートクッションＳ１の幅方向に設けられ、車両用シートＳの前後方向に延在する一対の溝部の内側、つまり、吊り込み部Ｔａと吊り込み部Ｔｂの内側に配置されていると、乗員の脚部が当たる部分に配置されることとなるため、効果的に乗員の蒸れを抑制することが可能となり好ましい。
【００３４】
また、本実施形態において、貫通する孔２が複数穿設されている表皮１が、シートクッションＳ１の前方部分、つまり、前方部Ｓ１ａに配置されていると、乗員の膝裏が当たる部分に配置されることとなるため、効果的に乗員の蒸れを抑制することが可能となり好ましい。
【００３５】
本実施形態において、貫通する孔２が複数穿設されている表皮１が、シートバックＳ２の幅方向に設けられ、車両用シートＳの上下方向に延在する一対の溝部の内側、つまり、吊りこみ部Ｔｃと吊りこみ部Ｔｄの内側に配置されていると、乗員の背中が当たる部分に配置されることとなるため、効果的に乗員の蒸れを抑制することが可能となり好ましい。
【００３６】
また、本実施形態において、貫通する孔２が複数穿設されている表皮１が、シートバックＳ２に設けられ、車両用シートＳの幅方向に延在する溝部の下方、つまり、吊りこみ部Ｔｅの下方に配置されていると、乗員の腰部が当たる部分に配置されることとなるため、効果的に乗員の蒸れを抑制することが可能となり好ましい。
【００３７】
＜表皮１の構成＞
次に、表皮１の構造について図３及び４を参照しながら説明する。本実施形態に係る表皮１は、図３に示すように、積層構造となっており、具体的には三層構造となっている。表皮１を構成する層は、トップ層３、発泡層４及び基布層５である。
【００３８】
（トップ層３）
トップ層３は、表皮１の厚み方向において表側（露出して乗員と対向する側）に位置するように設けられた層である。また、本実施形態において、トップ層３は、ポリ塩化ビニル（ＰＶＣ）製の合成皮革からなる。
【００３９】
（発泡層４）
発泡層４は、表皮１の厚み方向においてトップ層３と隣接する層であり、公知のワディング材からなる。なお、トップ層３と発泡層４との境界面には接着剤の塗布膜が形成されており、発泡層４の表面にトップ層３が貼り付けられている。
【００４０】
（基布層５）
基布層５は、表皮１の厚み方向において裏側（トップ層３とは反対側）に位置するように設けられた層である。この基布層５は、繊維を編むことで構成された生地からなり、より詳しくは、トリコット編みの生地からなる。
【００４１】
基布層５に用いられる繊維には、特に制限はなく、一般に合成皮革などの表皮材に使用しうる繊維であれば使用することが可能である。繊維の例としては、ポリエステル繊維、ポリアミド繊維、ポリウレタン繊維、レーヨン繊維、ナイロン繊維、綿繊維からなる群より選択される少なくとも１種を用いることが好ましいが、これらの繊維に限定されるものではない。強度と柔軟性の観点からは、ポリエステル繊維を用いることが好ましい。繊維は１種の繊維であっても、２種以上の繊維の混紡でもあってもよい。また、繊維、例えば白色のポリエステル繊維を染料で染色してもよい。
【００４２】
基布層５に用いられる繊維の太さは、強度と柔軟性とを両立するという観点から、３０ｄｔｅｘ〜１５０ｄｔｅｘであることが好ましく、４０ｄｔｅｘ〜１２０ｄｔｅｘであることがより好ましく、４５ｄｔｅｘ〜９０ｄｔｅｘであることが更に好ましく、５０ｄｔｅｘ〜７５ｄｔｅｘであることが特に好ましい。
【００４３】
また、基布層５に用いられる繊維を撚り糸とする場合には、から、繊維を１０フィラメント〜１００フィラメントの範囲とすることが好ましく、２０フィラメント〜９０フィラメントの範囲とすることがより好ましく、２５フィラメント〜８０フィラメントの範囲とすることが更に好ましく、３０フィラメント〜７５フィラメントの範囲とすることが特に好ましい。
【００４４】
また、前述したように、表皮１にはパーフォレーション処理によって形成された孔２が穿設されている。つまり、表皮１を構成する各層（トップ層３、発泡層４及び基布層５）には、各層を貫通する孔３ａ、４ａ、５ａが複数設けられていることになる。各層の孔は、当然ながら互いに連通しており、図３に示すように直線状に連なっている。そして、それぞれの孔３ａ、４ａ、５ａには、送風装置１０によって生じる風が通過可能である。
【００４５】
一方、一般的に、繊維を編み込んでなる生地に孔を穿つと、その孔の周辺に位置する繊維がほつれ易くなってしまう。これに対し、表皮１中の基布層５をなす生地では、孔５ａ周辺での繊維のほつれを効果的に抑制することが可能である。以下、基布層５の構成について詳しく説明する。
【００４６】
基布層５において、繊維を編み込んで構成された生地中、基布層底部５ｂに相当する部分には、起毛処理が施されている。したがって、基布層底部５ｂを構成する繊維は、起毛された状態にあり、繊維同士が互いに絡み易くなっている。ここで、「基布層底部５ｂ」とは、基布層５中、表皮１の厚み方向において最も裏側の位置（トップ層３から最も離れた位置）に設けられた部分である。ここで、起毛はトリコット編みの生地を切り裂いて形成されていると好適である。
【００４７】
基布層底部５ｂ（後述するフロント層５Ｆ）の糸が切り裂かれているので、基布層底部５ｂ（フロント層５Ｆ）の糸について、長さが短いものが大半となる。このため、長い糸が貫通孔の外に出なくなるので、貫通孔から基布層底部５ｂ（フロント層５Ｆ）の糸が出ても目立ちにくくなっている。
【００４８】
ここで、起毛が樹脂含浸されているとよい。起毛に含浸する樹脂としては、ウレタン樹脂、水性ポリエステル樹脂などのポリエステル樹脂、アクリル樹脂などを用いることが可能であるが、柔軟性、表面特性、強度の観点から、ポリエステル樹脂を用いることが好ましい。
【００４９】
基布層５は、前述したように複数種類の繊維を編み込むことで構成されたトリコット編みの生地からなる。詳細に説明すると、基布層５は、図４に示すように、基布層５の厚み方向において表側（積層したときトップ層３や発泡層４に近い側）から順にバック層５Ｂ、ミドル層５Ｍ、フロント層５Ｆが積層された３層構成であり、フロント層５Ｆが基布層底部５ｂを構成する。ここで、フロント層５Ｆのみが切り裂かれて起毛が形成されていると好適である。また、バック層５Ｂとミドル層５Ｍを合せて第１層５１と呼び、フロント層５Ｆを第２層５２と呼ぶ。
【００５０】
また、図５に示すように、編み方がバック層５Ｂ及びミドル層５Ｍ（第１層）で１針振りであり、フロント層５Ｆ（第２層）で２針振りであることが好ましい。なお、図５に示すように、バック層５Ｂとミドル層５Ｍでは糸の縫い方が左右対称である。また、図５に示すように、フロント層５Ｆの編み方を３針振りとしてもよい。
【００５１】
本実施形態に係る基布層５において、各層を構成する繊維の太さは、例えば、バック層５Ｂで５０ｄ／７２ｆ、ミドル層５Ｍで７５ｄ／３６ｆ、フロント層５Ｆで７５ｄ／３６ｆであるとよいが、これに限定されるものではない（ｄ：ｄｔｅｘ、ｆ：フィラメント）。
【００５２】
＜表皮材の製造方法＞
本実施形態の表皮材の製造方法は、基布層を用意する基布層用意工程と、前記基布層の厚み方向において基布層底部を構成する繊維を起毛する起毛工程と、前記繊維の各々に樹脂を含浸する樹脂含浸工程と、前記基布層とトップ層とを積層する積層工程と、前記トップ層及び前記基布層の双方に孔を形成するパンチング工程と、を行うことを特徴とする。
以下、各工程について、図６を参照して詳細に説明する。
【００５３】
（基布層用意工程）
基布層用意工程では、基布層を用意する（ステップＳ１）。このとき、第１層と、前記第１層よりも細い糸で形成された第２層を備える基布層を用意して、前記第１層と前記第２層とを接着すると好適である。
【００５４】
（起毛工程）
起毛工程では、前記基布層の厚み方向において基布層底部を構成する繊維を起毛する（ステップＳ２）。ここで、基布層底部は、基布層のトップ層から最も離れた位置に設けられる部分、換言すると、トップ層が積層される面と反対側の面に相当する。
【００５５】
このとき、基布層は、トリコット編みの生地からなり、起毛工程では、前記トリコット編みの生地を切り裂いて起毛を形成すると好適である。
【００５６】
（樹脂含浸工程）
樹脂含浸工程では、前記繊維の各々に樹脂を含浸する（ステップＳ３）。このとき、樹脂として、ポリエステル樹脂を用いると好適である。
【００５７】
（積層工程）
積層工程では、前記基布層とトップ層とを積層する（ステップＳ４）。具体的には、ロールコーターによって基布層の基布層底部とは反対側の面（基布層の第１層側の面）に接着剤が塗り付けられた後、カレンダー工程によって、高熱化したトップ層が貼り付けられる。これにより、基布層とトップ層との接着が行なわれ、基布層の第１層側にトップ層が積層される。このとき、基布層とトップ層との間に発泡層等の層を介在させてもよい。
【００５８】
（パンチング工程）
パンチング工程では、前記トップ層及び前記基布層の双方に孔を形成する（ステップＳ５）。孔の形成は、公知のパーフォレーション装置やパンチングロールを用いて行えば良い。
【００５９】
このように製造された本実施形態に係る表皮は、基布層の裏側に起毛が形成されることにより、毛同士が絡みやすくなることに加え、樹脂含浸しやすくなっている。これにより、表皮材に貫通孔を形成しても、貫通孔から毛が表面に出ることが抑制される。
【００６０】
図７は、本実施形態に係る表皮１（実施例１）及び比較例に係る表皮のそれぞれの仕様を示す図であり、図中、本実施形態に係る表皮１を「実施例１」と表記している。また、比較例としては、三つの例を挙げており、図中、それぞれの例を「比較例１」、「比較例２」及び「比較例３」と表記している。
【００６１】
本実施形態に係る表皮１（実施例１）において、基布層５は三種類の糸をトリコット編みで編み込んで生地を構成し、その生地を基布層５として用いる。なお、本実施形態において、基布層５をなす生地の仕様について説明すると、目付が２４５ｇ／ｍ２以下であり、密度が６３Ｃ／３７Ｗである。
【００６２】
さらに、上記の繊維を編み込んで構成された生地中、基布層底部５ｂに相当する部分には、起毛処理が施されている。したがって、基布層底部５ｂを構成する繊維は、起毛された状態にあり、繊維同士が互いに絡み易くなっている。ここで、「基布層底部５ｂ」とは、基布層５中、表皮１の厚み方向において最も裏側の位置（トップ層３から最も離れた位置）に設けられた部分である。ここで、基布層５は、トリコット編みの生地からなり、起毛は、トリコット編みの生地を切り裂いて形成されている。
【００６３】
そして、基布層底部を構成する起毛された繊維の各々には、ポリエステル樹脂が含浸されている。なお、本実施形態において、各繊維におけるポリエステル樹脂の含浸量は、繊維の単位長あたり１〜１０ｇ、実施例１では２ｇとなっている。
【００６４】
以上のように、本実施形態に係る表皮１の基布層５によれば、孔５ａの縁に位置する部分を含めて基布層５全体が、ポリエステル樹脂が含浸された繊維を編み込むことで構成された生地（厳密にはトリコット編みの生地）からなる。この結果、孔５ａ周辺の強度を確保し、孔５ａ周辺における繊維のほつれが効果的に抑制されるようになる。
【００６５】
上記の効果を説明するために、本実施形態に係る表皮１の基布層５と、当該基布層５とは製造条件が異なる別の基布層（比較例の基布層）とを対比しながら説明する。なお、比較例としては三種類（比較例１、比較例２及び比較例３）の基布層を挙げることとし、各基布層の仕様（具体的には、繊維の編み方、繊維の種類及び太さ、生地の目付け及び密度、並びに、繊維におけるポリエステル樹脂の含浸の有無）については、図７に示す通りである。
【００６６】
本実施形態に係る表皮１の基布層５（以下、本例の基布層５）を構成する生地の繊維（ポリエステル１００％）は、図７に示すように、比較例１及び比較例２の基布層を構成する生地の繊維よりも太くなっている。また、実施例１の基布層５を構成する生地の目付けは、図７に示すように、比較例１の基布層を構成する生地の目付けよりも大きくなっている。また、実施例１の基布層５を構成する生地の密度は、図７に示すように、比較例１及び比較例２の基布層を構成する生地の密度よりも大きくなっている。また、図７に示すように、実施例１の基布層５を構成する生地の繊維にはポリエステル樹脂が含浸されているのに対し、比較例１〜比較例３の基布層を構成する生地の繊維には、いずれもポリエステル樹脂が含浸されていない。さらに、いずれの基布層にも孔が複数穿設されている。
【００６７】
そして、図７に示すように、比較例１〜比較例３の基布層では、孔周辺での繊維のほつれが生じているのに対し、実施例１の基布層５では、孔周辺での繊維のほつれが抑制されている。また、実施例１の基布層５では、前述したように、基布層底部５ｂを構成する繊維が、起毛された状態にあって絡み易くなっている。このような状態も相俟って、実施例１の基布層５では、孔周辺での繊維のほつれが効果的に抑制されている。
【００６８】
図８は、本実施形態に係る表皮１（実施例１及び実施例２）及び比較例に係る表皮のそれぞれの仕様を示す図であり、図中、本実施形態に係る表皮１を「実施例１」、「実施例２」と表記している。また、比較例としては、一つの例を挙げており、図中、「比較例４」と表記している。
【００６９】
本実施形態に係る表皮１（実施例１及び実施例２）において、基布層５は、厚み方向においてトップ層３に近い第１層（バック層５Ｂとミドル層５Ｍ）と、第１層よりもトップ層３から遠い第２層（フロント層５Ｆ）と、を備え、第２層（フロント層５Ｆ）は第１層（バック層５Ｂとミドル層５Ｍ）よりも細い糸で形成されている。
【００７０】
さらに、上記の繊維を編み込んで構成された生地中、基布層底部５ｂに相当する部分には、起毛処理が施されている。したがって、基布層底部５ｂを構成する繊維は、起毛された状態にあり、繊維同士が互いに絡み易くなっている。ここで、「基布層底部５ｂ」とは、基布層５中、表皮１の厚み方向において最も裏側の位置（トップ層３から最も離れた位置）に設けられた部分である。具体的には、フロント層５Ｆ（第２層）を構成する細い糸が、切り裂かれることにより起毛が形成されている。ここで、フロント層５Ｆ（第２層）が切り裂かれた場合であっても、第１層であるバック層５Ｂとミドル層５Ｍに対して、バランスの良い引っ張り強度が維持されており、基布層５の剛性が高くなっている。
【００７１】
本実施形態に係る表皮１（実施例１及び実施例２）において、基布層５を構成する三種類の繊維の各々は、ポリエステル樹脂が含浸されている。なお、本実施形態において、各繊維におけるポリエステル樹脂の含浸量は、繊維の単位長あたり１〜１０ｇ、実施例２では２ｇとなっている。
【００７２】
そして、上記の繊維を編み込んで生地を構成し、その生地を基布層５として用いる。なお、本実施形態において、基布層５をなす生地の仕様について説明すると、目付が２６１ｇ／ｍ２以下であり、密度が６３Ｃ／３７Ｗである。
【００７３】
以上のように、本実施形態に係る表皮１の基布層５によれば、基布層５の剛性を保ちつつ、効果的に糸の使用量を低減させることが可能であるため、コストの低減及び軽量化が実現される。また、フロント層（第２層）の糸を細くすることにより、表皮材を曲げやすくなるので、表皮材のシートフレームやクッションパッドへの組み付け性が向上する。さらに、クッションパッドがフロント層（第２層）と接触することによって磨耗することが抑制される。また、孔５ａの縁に位置する部分を含めて基布層５全体が、ポリエステル樹脂が含浸された繊維を編み込むことで構成された生地（厳密にはトリコット編みの生地）からなる。この結果、孔５ａ周辺の強度を確保し、孔５ａ周辺における繊維のほつれが効果的に抑制されるようになる。
【００７４】
上記の効果を説明するために、本実施形態に係る表皮１の基布層５（実施例１及び実施例２）と、当該基布層５とは製造条件が異なる別の基布層（比較例の基布層）とを対比しながら説明する。なお、比較例としては比較例４の基布層を挙げることとし、各基布層の仕様（具体的には、繊維の編み方、繊維の種類及び太さ、生地の目付け及び密度、並びに、繊維におけるポリエステル樹脂の含浸の有無）については、図８に示す通りである。
【００７５】
本実施形態に係る表皮１の基布層５（以下、本例の基布層５）を構成する生地の繊維（ポリエステル１００％）は、図８に示すように、バック層５Ｂで７５ｄ／３６ｆ、ミドル層５Ｍで７５ｄ／３６ｆ、フロント層５Ｆで５０ｄ／７２ｆである。つまり、フロント層５Ｆ（第２層）はバック層５Ｂ及びミドル層５Ｍ（第１層）よりも細い糸で形成されている。したがって、表皮１では、基布層５の剛性を保ちつつ、糸の使用量を低減させている。
【００７６】
ここで、バック層５Ｂ及びミドル層５Ｍ（第１層）は１針振りで形成されており、フロント層５Ｆ（第２層）は３針振り（実施例１）又は２針振り（実施例２）で形成されており、フロント層５Ｆ（第２層）を切り裂く工程を行う際、バック層５Ｂ及びミドル層５Ｍ（第１層）がほつれることになっても、長い糸が出ることがない。このため、バック層５Ｂ及びミドル層５Ｍ（第１層）の糸がトップ層の外に出ることが抑制される。また、フロント層５Ｆ（第２層）を切り裂く工程を行う際、フロント層５Ｆ（第２層）からは長い糸を出すことが可能であるため、樹脂を含浸しやすくなっている。
【００７７】
また、バック層５Ｂとミドル層５Ｍでは糸の縫い方が左右対称であり、基布層５の剛性が向上している（図５）。
【００７８】
フロント層５Ｆ（第２層）を構成する糸の直径（５０ｄ）は、バック層５Ｂ及びミドル層５Ｍ（第１層）を構成する糸の直径（７５ｄ）の３分の２である。また、フロント層５Ｆを構成する糸は、ミドル層５Ｍを構成する糸よりも引っ張り強度が２倍である。
【００７９】
また、実施例１及び実施例２の基布層５を構成する生地の目付けは、図８に示すように、比較例１の基布層を構成する生地の目付けよりも大きくなっている。また、実施例１及び実施例２の基布層５を構成する生地の密度は、図８に示すように、比較例４の基布層を構成する生地の密度よりも大きくなっている。また、図８に示すように、実施例１及び実施例２の基布層５を構成する生地の繊維にはポリエステル樹脂が含浸されているのに対し、比較例４の基布層を構成する生地の繊維には、いずれもポリエステル樹脂が含浸されていない。さらに、いずれの基布層にも孔が複数穿設されている。
【００８０】
そして、比較例４の基布層では、孔周辺での繊維のほつれが生じているのに対し、実施例１及び実施例２の基布層５では、孔周辺での繊維のほつれが抑制されていた。また、実施例１及び実施例２の基布層５では、前述したように、基布層底部５ｂを構成する繊維が起毛された状態にあって絡み易くなっている。このような状態も相俟って、実施例１及び実施例２の基布層５では、孔周辺での繊維のほつれが効果的に抑制されていた。
【００８１】
＜変形例＞
表皮材の用途としては、送風装置１０を備える車両用シートＳを示したが、送風装置の代わりに、ヒーターを備える構成としてもよい。また、送風装置に加えてヒーターを備える構成としてもよい。
【００８２】
また、上記の実施形態では、表皮材を車両用シートの表皮として用いる例を示したが、表皮材１の用途は、これに限定されるものではなく、一般的な内装や被服、人工皮革で作成される靴、鞄、財布、手袋、ベルト等の日用品など、その用途は特に限定されるものではない。
【００８３】
また、上記実施形態では、トップ層３としてポリ塩化ビニル（ＰＶＣ）製の合成皮革を用いた例を示したが、トップ層３の材質はこれに限定されるものではなく、例えば、ウレタン製の合成皮革を用いてもよい。
【００８４】
また、上記実施形態では、図３において発泡層４を備える表皮１（換言すると、発泡ＰＶＣを備える表皮材）を示したが、発泡層４は必須の構成要素ではなく、発泡層４を備えない構成としてもよい。
【００８５】
また、上記の実施形態で示した表皮材の製造方法において、各工程の順番を変更してもよい。例えば、図９に示すように、変形例に係る表皮材の製造方法として、基布層を用意する基布層用意工程（ステップＳ１１）と、前記基布層とトップ層とを積層する積層工程（ステップＳ１２）と、前記基布層の厚み方向において前記トップ層から最も離れた位置に設けられた基布層底部を構成する繊維を起毛する起毛工程（ステップＳ１３）と、前記繊維の各々に樹脂を含浸する樹脂含浸工程（ステップＳ１４）と、前記トップ層及び前記基布層の双方に孔を形成するパンチング工程（ステップＳ１５）と、を行うものであってもよい。
【００８６】
＜参考例＞
（項目１）
基布層と、
該基布層とは反対側の位置に設けられたトップ層と、を備え、
前記トップ層及び前記基布層の双方には、孔が形成されており、
前記基布層は、厚み方向において前記トップ層に近い第１層（バック層及びミドル層）と、前記第１層よりも前記トップ層から遠い第２層（フロント層）と、を備え、
前記第２層は前記第１層よりも細い糸で形成されていることを特徴とする表皮材。
【００８７】
項目１の表皮材によれば、基布層の剛性を保ちつつ、効果的に糸の使用量を低減させることが可能であるため、コストの低減及び軽量化が実現される。また、第２層の糸を細くすることにより、表皮材を曲げやすくなるので、表皮材のシートフレームやクッションパッドへの組み付け性が向上する。さらに、クッションパッドが第２層と接触することによって磨耗することが抑制される。
【００８８】
（項目２）
前記第１層は、厚み方向において前記トップ層に近いバック層と、
前記第１層よりも前記トップ層から遠いミドル層から形成させており、
前記バック層と前記ミドル層では糸の縫い方が左右対称であることを特徴とする項目１に記載の表皮材。
【００８９】
項目２の表皮材によれば、基布層の剛性を向上させることが可能となる。
【００９０】
（項目３）
前記第２層を構成する糸の直径は、前記第１層を構成する糸の直径の３分の２以下であることを特徴とする項目１又は２に記載の表皮材。
【００９１】
項目３の表皮材によれば、基布層の剛性を保ちつつ、より効果的に糸の使用量を低減させることが可能となる。
【００９２】
（項目４）
前記フロント層を構成する糸は、前記ミドル層を構成する糸よりも引っ張り強度が２倍以上であることを特徴とする項目２に記載の表皮材。
【００９３】
項目４の表皮材によれば、基布層の剛性を保ちつつ、より効果的に糸の使用量を低減させることが可能となる。
【００９４】
（項目５）
項目１乃至４のいずれか一項に記載の表皮材と、シートバックとシートクッションを備える乗物用シートであって、前記表皮材は、前記シートバックの幅方向に設けられ、前記乗物用シートの上下方向に延在する一対の溝部の内側に配置されていることを特徴とする乗物用シート。
【００９５】
項目５の表皮材によれば、貫通孔を備えた表皮材が、乗物用シートにおいて乗員の背中が当たる部分に配置されるため、効果的に乗員の蒸れを抑制することが可能となる。
【００９６】
（項目６）
項目１乃至４のいずれか一項に記載の表皮材と、シートバックとシートクッションを備える乗物用シートであって、前記表皮材は、前記シートバックに設けられ、前記乗物用シートの幅方向に延在する溝部の下方に配置されていることを特徴とする乗物用シート。
【００９７】
項目６の表皮材によれば、貫通孔を備えた表皮材が、乗物用シートにおいて乗員の腰部が当たる部分に配置されるため、効果的に乗員の蒸れを抑制することが可能となる。
【００９８】
（項目７）
項目１乃至４のいずれか一項に記載の表皮材と、シートバックとシートクッションを備える乗物用シートであって、前記表皮材は、前記シートクッションの幅方向に設けられ、前記乗物用シートの前後方向に延在する一対の溝部の内側に配置されていることを特徴とする乗物用シート。
【００９９】
項目７の表皮材によれば、貫通孔を備えた表皮材が、乗物用シートにおいて乗員の脚部が当たる部分に配置されるため、効果的に乗員の蒸れを抑制することが可能となる。
【０１００】
（項目８）
項目１乃至４のいずれか一項に記載の表皮材と、シートバックとシートクッションを備える乗物用シートであって、前記表皮材は、前記シートクッションの前方部分に配置されていることを特徴とする乗物用シート。
【０１０１】
項目８の表皮材によれば、貫通孔を備えた表皮材が、乗物用シートにおいて乗員の膝裏が当たる部分に配置されるため、効果的に乗員の蒸れを抑制することが可能となる。
【０１０２】
（項目９）
第１層と、前記第１層よりも細い糸で形成された第２層を備える基布層を用意する基布層用意工程と、
前記基布層の前記第１層側にトップ層を積層する積層工程と、
前記トップ層及び前記基布層の双方に孔を形成するパンチング工程と、を行うことを特徴とする表皮材の製造方法。
【０１０３】
項目９の表皮材の製造方法によれば、表皮材における基布層の剛性を保ちつつ、効果的に糸の使用量を低減させることが可能であるため、コストの低減及び軽量化が実現される。
【０１０４】
（項目１０）
前記基布層用意工程では、前記第１層と前記第２層とを接着することを特徴とする項目７に記載の表皮材の製造方法。
【０１０５】
項目１０の表皮材の製造方法によれば、基布層の第１層と第２層が接着されているため基布層の剛性が向上する。
【符号の説明】
【０１０６】
１  表皮（表皮材）
２  孔
３  トップ層
３ａ  孔
４  発泡層
４ａ  孔
５  基布層
５ａ  孔
５ｂ  基布層底部
５１  第１層
５Ｂ  バック層
５Ｍ  ミドル層
５２  第２層
５Ｆ  フロント層
１０  送風装置
１１  風路
Ｆ  フレーム
Ｐ  クッションパッド
Ｓ  車両用シート（乗物用シート）
Ｓ１  シートクッション
Ｔａ  吊り込み部（右側吊り込み部、溝部）
Ｔｂ  吊り込み部（左側吊り込み部、溝部）
Ｓ１ａ  前方部
Ｓ２  シートバック
Ｔｃ  吊り込み部（右側吊り込み部、溝部）
Ｔｄ  吊り込み部（左側吊り込み部、溝部）
Ｔｅ  吊り込み部（上側吊り込み部、溝部）
Ｓ３  ヘッドレスト
Ｓｈ  シート本体
【図１】
2019107831.tif 000003
【図２】
2019107831.tif 000004
【図３】
2019107831.tif 000005
【図４】
2019107831.tif 000006
【図５】
2019107831.tif 000007
【図６】
2019107831.tif 000008
【図７】
2019107831.tif 000009
【図８】
2019107831.tif 000010
【図９】
2019107831.tif 000011